(57)【特許請求の範囲】
【請求項１】
支持体上に膏体層を備えるパップ剤であって、
前記膏体層は、少なくとも、ポリアクリル酸中和物と、該中和物より質量基準で２．５〜１０倍のポリ（アクリル酸メチル／アクリル酸２−エチルヘキシル）エマルジョンと、水との混合物であり、
前記ポリ（アクリル酸メチル／アクリル酸２−エチルヘキシル）エマルジョンは、媒体の沸点以上の加熱による蒸発残留物が５７〜６１％であり、
前記膏体層はポリアクリル酸をさらに含有する、パップ剤。
【請求項２】
前記ポリ（アクリル酸メチル／アクリル酸２−エチルヘキシル）エマルジョンは、ポリ（オキシエチレン）ノニルフェニルエーテルを含有する、請求項１に記載のパップ剤。
【請求項３】
前記ポリアクリル酸中和物は、ポリアクリル酸部分中和物である、請求項１又は２に記載のパップ剤。
【請求項４】
前記膏体層における水の含有量が、前記ポリ（アクリル酸メチル／アクリル酸２−エチルヘキシル）エマルジョンの質量より大きい、請求項１〜３のいずれか一項に記載のパップ剤。
【請求項５】
前記膏体層における水の含有量が、前記ポリアクリル酸中和物の質量の４倍以上である、請求項１〜４のいずれか一項に記載のパップ剤。
【請求項６】
ポリアクリル酸中和物、ポリ（アクリル酸メチル／アクリル酸２−エチルヘキシル）エマルジョン及び水は、ポリアクリル酸中和物：ポリ（アクリル酸メチル／アクリル酸２−エチルヘキシル）エマルジョン：水＝１：２．５〜７：５〜１６の質量比で混合される、請求項１〜５のいずれか一項に記載のパップ剤。
【請求項７】
ポリアクリル酸中和物、ポリ（アクリル酸メチル／アクリル酸２−エチルヘキシル）エマルジョン及び水の質量比は、ポリアクリル酸中和物：ポリ（アクリル酸メチル／アクリル酸２−エチルヘキシル）エマルジョン：水＝１：２．５〜７：７〜１６である、請求項１〜６のいずれか一項に記載のパップ剤。
【請求項８】
前記膏体層における水の含有量は、前記膏体層の全質量を基準として２０〜６０質量％である、請求項１〜７のいずれか一項に記載のパップ剤。
【請求項９】
前記膏体層における前記ポリアクリル酸中和物の含有量は、前記膏体層の全質量を基準として１〜６質量％である、請求項１〜８のいずれか一項に記載のパップ剤。
【請求項１０】
前記膏体層の質量は、２１４〜１０００ｇ／ｍ２である、請求項１〜９のいずれか一項に記載のパップ剤。
【請求項１１】
付着力が前記ポリ（アクリル酸メチル／アクリル酸２−エチルヘキシル）エマルジョン中のポリ（アクリル酸メチル／アクリル酸２−エチルヘキシル）と、前記ポリアクリル酸中和物とに基づくものであり、
貼付時には、前記ポリアクリル酸中和物の付着力が前記ポリ（アクリル酸メチル／アクリル酸２−エチルヘキシル）の付着力より大きく、前記膏体層の水含有量の低下に伴い、前記ポリ（アクリル酸メチル／アクリル酸２−エチルヘキシル）の付着力が前記ポリアクリル酸中和物の付着力より大きくなる、請求項１〜１０のいずれか一項に記載のパップ剤。
【請求項１２】
水含有量の減少によっても付着力が維持される、支持体上に膏体層を備えるパップ剤の製造方法であって、
前記膏体層は、少なくとも、水及びポリアクリル酸中和物に、該中和物より質量基準で２．５〜１０倍のポリ（アクリル酸メチル／アクリル酸２−エチルヘキシル）エマルジョンを含有させて得られるものである、製造方法。
【発明の詳細な説明】
【技術分野】
【０００１】
本発明は、パップ剤及びその製造方法に関する。
【背景技術】
【０００２】
パップ剤は、布等の支持体上に薬剤を含む膏体を塗布して製造される貼付剤の一種であり、一般に、水分を多く含んでおり、膏体に厚みがあり、皮膚への刺激が少ないことを特徴とする。しかし、パップ剤は貼付してから時間の経過に伴い、付着力が低下することが多く、例えば、以下の特許文献１及び２において、付着力低下の抑制が検討されている。
【先行技術文献】
【特許文献】
【０００３】
【特許文献１】特開平９−２０８４６２号公報
【特許文献２】国際公開第２００６／０９０７８２号
【発明の概要】
【発明が解決しようとする課題】
【０００４】
しかしながら、特許文献１及び２に記載のパップ剤では、膏体の厚みを小さくした場合又は長時間経過した場合等において、その付着力が十分でない場合がある。また、特許文献２に記載されたポリアクリル酸部分中和物とポリアクリル酸ナトリウムとを含有する含水系外用貼付剤では、ｐＨが高くなり、外用貼付剤の成型性、保型性及び皮膚刺激性について課題が残っている。そこで、本発明は、時間経過によってパップ剤の水含有量が減少した場合においても、十分な付着力を有するパップ剤を提供することを目的とする。
【課題を解決するための手段】
【０００５】
本発明は、支持体上に膏体層を備えるパップ剤であって、膏体層は、少なくとも、ポリアクリル酸中和物と、該中和物より質量基準で２．５倍以上、好ましくは３倍以上のポリ（アクリル酸メチル／アクリル酸２−エチルヘキシル）エマルジョン（以下、「アクリル酸メチル・アクリル酸２−エチルヘキシル共重合樹脂エマルジョン」ともいう）と、水とを混合して得られるものである、パップ剤を提供する。【０００６】
本発明のパップ剤は、膏体層を少なくとも、水、ポリアクリル酸中和物及びポリ（アクリル酸メチル／アクリル酸２−エチルヘキシル）エマルジョンから構成させ、ポリ（アクリル酸メチル／アクリル酸２−エチルヘキシル）エマルジョンの質量を、ポリアクリル酸中和物の質量の２．５倍以上、好ましくは３倍以上とした構成により、貼付してから長時間経過した後であっても、十分な付着力を維持することができる。【０００７】
ポリ（アクリル酸メチル／アクリル酸２−エチルヘキシル）エマルジョンは、ポリ（オキシエチレン）ノニルフェニルエーテルを含有するエマルジョンであることが好ましい。特には、ポリ（オキシエチレン）ノニルフェニルエーテルを界面活性剤又は保護コロイドとして用いたエマルジョンであることが好ましい。このようなエマルジョンを用いることにより、付着力の維持性能が高くなる。【０００８】
ポリアクリル酸塩はポリアクリル酸部分中和物であることが好ましい。ポリアクリル酸塩として、ポリアクリル酸完全中和物ではなくポリアクリル酸部分中和物を用いることにより、初期の付着性も、貼付してから長時間経過した後の付着性も、共に向上させることが可能になる。【０００９】
膏体層における水の含有量が、前記ポリ（アクリル酸メチル／アクリル酸２−エチルヘキシル）エマルジョンの質量より大きいことが好ましい。【００１０】
膏体層における水の含有量が、前記ポリアクリル酸中和物の質量の４倍以上であることが好ましい。【００１１】
膏体層は、ポリアクリル酸中和物、ポリ（アクリル酸メチル／アクリル酸２−エチルヘキシル）エマルジョン及び水は、ポリアクリル酸中和物：ポリ（アクリル酸メチル／アクリル酸２−エチルヘキシル）エマルジョン：水＝１：２．５〜７：５〜１６の質量比で混合させて得られるものであることが好ましく、ポリアクリル酸中和物、ポリ（アクリル酸メチル／アクリル酸２−エチルヘキシル）エマルジョン及び水は、ポリアクリル酸中和物：ポリ（アクリル酸メチル／アクリル酸２−エチルヘキシル）エマルジョン：水＝１：２．５〜７：７〜１６の質量比で混合させて得られるものであることがより好ましい。このような比で混合されることにより、付着力の維持性能がさらに向上する。【００１２】
膏体層における水の含有量は、膏体層の全質量を基準として２０〜６０質量％であることが好ましい。水の含有量を上記範囲にすることにより、ポリアクリル酸中和物の付着力とポリ（アクリル酸メチル／アクリル酸２−エチルヘキシル）の付着力によって、相乗的な付着力が得られやすくなる。【００１３】
膏体層におけるポリアクリル酸中和物の含有量は、膏体層の全質量を基準として１〜６質量％であることが好ましい。ポリアクリル酸中和物の含有量を上記範囲にすることにより、水含有量の高いときに十分な付着力が得られ、またパップ剤の硬度を低下させることができる。また、パップ剤の硬度が低下することにより、皮膚との密着性が向上し、付着力がさらに向上する。【００１４】
膏体層はポリアクリル酸をさらに含有することが好ましい。ポリアクリル酸を含有することにより、付着力の維持性能を高く保つと共にパップ剤の保型性が向上する。【００１５】
膏体層の質量は、例えば、２１４〜１０００ｇ／ｍ２であってもよく、４００〜１０００ｇ／ｍ２であってもよく、４００〜６５０ｇ／ｍ２であってもよい。従来のパップ剤は膏体層の重量が小さいと、水含有量が低下しやすく、付着力が低下しやすい。しかしながら、本発明によれば、膏体層の質量が上記のように比較的小さい場合であっても、長時間経過した後でも十分な付着力が維持される。【００１６】
本発明のパップ剤においては、付着力がポリ（アクリル酸メチル／アクリル酸２−エチルヘキシル）エマルジョン中のポリ（アクリル酸メチル／アクリル酸２−エチルヘキシル）と、前記ポリアクリル酸中和物とに基づくものであり、膏体層の水含有量が３０質量％以上における付着力は、ポリアクリル酸中和物の方がポリ（アクリル酸メチル／アクリル酸２−エチルヘキシル）より大きく、膏体層の水含有量が２５質量％未満における付着力は、ポリ（アクリル酸メチル／アクリル酸２−エチルヘキシル）の方がポリアクリル酸中和物より大きくなることで、時間経過によってパップ剤の水含有量が減少した場合においても、十分な付着力を発揮するものと考えられる。【００１７】
本発明は、水含有量の減少によっても粘着力が維持される、支持体上に膏体層を備えるパップ剤の製造方法を提供する。すなわち、少なくとも、水及びポリアクリル酸中和物に、該中和物より質量基準で２．５倍以上のポリ（アクリル酸メチル／アクリル酸２−エチルヘキシル）エマルジョンを含有させて膏体層を得ることにより、水含有量の減少によっても粘着力が維持されるパップ剤となる。
【発明の効果】
【００１８】
本発明のパップ剤によれば、貼付してから長時間経過し、膏体層中の水含有量が低下した後であっても、十分な付着力を維持することができる。
【図面の簡単な説明】
【００１９】
【図１】比較例１で製造したパップ剤の付着力の経時変化を示すグラフである。
【図２】実施例１で製造したパップ剤の付着力の経時変化を示すグラフである。
【図３】実施例２で製造したパップ剤の付着力の経時変化を示すグラフである。
【図４】実施例１及び２，比較例１で製造したパップ剤の付着力と水含有量の関係を示すグラフである。
【図５】実施例３及び４，比較例５で製造したパップ剤の８時間後のピール強度を示すグラフである。
【図６】実施例６及び比較例６で製造したパップ剤の付着力の経時変化を示すグラフである。
【発明を実施するための形態】
【００２０】
以下、本発明の好適な実施形態について詳細に説明する。
【００２１】
実施形態に係るパップ剤は、支持体上に膏体層を備えている。支持体としては、少なくとも、ポリアクリル酸中和物と、ポリ（アクリル酸メチル／アクリル酸２−エチルヘキシル）エマルジョンと水とを混合して得られる水含有膏体を支持可能なものであればよい。このような支持体としては、例えば、織布、不織布、樹脂フィルム、発泡シート及び紙が挙げられ、織布としては、例えば、編布が挙げられる。支持体として織布、不織布又は樹脂フィルムを使用する場合、その素材としては、例えば、ポリエチレン、ポリプロピレン、ポリブチレン等のポリオレフィン、ポリエチレンテレフタレート等のポリエステル、レーヨン、ポリウレタン及び綿が挙げられ、これらは、１種を単独で用いてもよく、２種以上を組み合わせて用いてもよい。支持体としては、ポリエステルがより好ましい。
【００２２】
支持体としては、不織布又は織布が好ましく、所定の伸長回復率を有する不織布又は織布が特に好ましい。ここで、伸長回復率とは、「ＪＩＳ  Ｌ  １０９６織物及び編物の生地試験方法」にしたがって測定される値である。伸長回復率を有する不織布又は織布を用いることで、関節等の可動部に貼付した際に、貼付部位の動きに応じて、支持体が伸縮するため、好ましい。
【００２３】
支持体が不織布である場合、５０％伸長時荷重は、例えば、縦方向（長軸方向）１〜５Ｎ／２．５ｃｍであり、横方向（短軸方向）０．１〜３Ｎ／２．５ｃｍであることが好ましい。また、５０％伸長回復率は、例えば、６０〜９９％であり、６５〜９５％であることが好ましく、７０〜９０％であることがより好ましい。好適な支持体の目付は、例えば、８０〜１２０ｇ／ｍ２であり、９０〜１１０ｇ／ｍ２であることが好ましい。好適な支持体の厚みは、例えば、０．５〜２ｍｍである。また、支持体の剛軟度（剛軟度の測定方法はＪＩＳ  Ｌ  １０９６  ４５°カンチレバー法による。）は、例えば、縦方向（長軸方向）２０〜４０ｍｍ、横方向（短軸方向）１０〜３５ｍｍとすることができ、好ましくは縦方向（長軸方向）２５〜３５ｍｍ、横方向（短軸方向）１５〜３０ｍｍである。
【００２４】
本発明に用いる支持体として織布、特に編布を用いる場合には、例えば編目を丸編み、経（タテ）編み、緯（ヨコ）編み等により集合させて布状に加工した編布も含まれる。編布の好ましい例としては、ポリエステル系、ナイロン系、ポリプロピレン系、レーヨン系等の材料を１種または２種以上組み合わせてなる編布が挙げられ、中でも薬物との相互作用が少ない、ポリエステル系のポリエチレンテレフタレートからなる編布がより好ましい。
【００２５】
特に、支持体が織布である場合、５０％伸長時荷重は、例えば、縦方向（長軸方向）１〜５Ｎ／２．５ｃｍであり、横方向（短軸方向）０．１〜３Ｎ／２．５ｃｍであることが好ましい。また、５０％伸長回復率は、例えば、６０〜９９％であり、６５〜９５％であることが好ましく、７０〜９０％であることがより好ましい。また、支持体の剛軟度は、例えば、縦方向（長軸方向）１０〜３０ｍｍ、横方向（短軸方向）１０〜３０ｍｍとすることができ、好ましくは縦方向（長軸方向）１５〜２５ｍｍ、横方向（短軸方向）１５〜２５ｍｍである。
【００２６】
水を含有する膏体を織布に展延すると織布の網目を通して、水が染み出してくる虞があるが、ポリエチレンテレフタレート織布の目付けを８０〜１５０ｇ／ｍ２とすることにより膏体に含有される水が織布の網目を通して染み出すことなく展延できる傾向があり、かつ織布と膏体の間の投錨性を維持することができる。
【００２７】
また、ポリエチレンテレフタレート織布は、縦方向（長軸方向）モジュラスが２〜１２Ｎ／５ｃｍ、横方向（短軸方向）モジュラスが２〜８Ｎ／５ｃｍであるのが好ましい（モジュラスの測定方法はＪＩＳ  Ｌ  １０１８による。）。２Ｎ／５ｃｍより低いモジュラスであると膏体を塗布する際に織布が延びて網目に粘着剤が染み込み、パップ剤としての機能が低下する場合がある。また、１２Ｎ／５ｃｍ（縦方向）または８Ｎ／５ｃｍ（横方向）より高いモジュラスであると伸縮性が劣り、屈曲部へ適用した際に皮膚の伸張に追随しにくくなる場合がある。
【００２８】
このような織布、特に編布に本発明の膏体を展延することにより、より長時間貼付が可能となる。
【００２９】
パップ剤を構成する膏体層は、少なくとも、ポリアクリル酸中和物と、ポリ（アクリル酸メチル／アクリル酸２−エチルヘキシル）エマルジョンと水とを混合して得られる水含有膏体から成る。
【００３０】
ポリアクリル酸中和物は、ポリアクリル酸完全中和物であっても、ポリアクリル酸部分中和物であっても、これらの混合物であってもよい。ポリアクリル酸中和物としては、ポリアクリル酸塩が挙げられ、例えば、ナトリウム塩、カリウム塩、カルシウム塩、アンモニウム塩等を用いることができる。
【００３１】
ポリアクリル酸中和物としては、初期的な付着力も経時的な付着力も高くなることから、ポリアクリル酸部分中和物が好ましい。ポリアクリル酸部分中和物は、１つのポリマー鎖において、アクリル酸に由来する構造単位とアクリル酸塩に由来する構造単位が任意の割合で存在しているものである。ポリアクリル酸部分中和物としては、１つのポリマー鎖中のカルボキシ基のうち、５０モル％が中和されたものを用いることが好ましい。
【００３２】
膏体層におけるポリアクリル酸中和物の含有量は、膏体層の全質量を基準として１〜６質量％であることが好ましく、２〜６質量％であることがより好ましい。ポリアクリル酸中和物の含有量を１質量％以上にすることにより、ポリアクリル酸中和物の付着力が十分に得られるようになり、ポリアクリル酸中和物の含有量を６質量％以下にすることにより、膏体層の成型性及び保型性が向上する。
【００３３】
膏体層を構成する、ポリ（アクリル酸メチル／アクリル酸２−エチルヘキシル）エマルジョン（アクリル酸メチル・アクリル酸２−エチルヘキシル共重合樹脂エマルジョン）としては、媒体として水を用いた水性エマルジョンが好ましい。ポリ（アクリル酸メチル／アクリル酸２−エチルヘキシル）エマルジョンとしてはまた、ポリオキシエチレンノニルフェニルエーテルを界面活性剤又は保護コロイドとして用いたエマルジョンであることが好ましい。また、媒体の沸点以上の加熱（例えば、１０５℃で３時間）による蒸発残留物（不揮発分）が５７〜６１％であることが好ましい。このようなエマルジョンとしては、ニカゾールＴＳ−６２０（商品名、日本カーバイド工業株式会社製）が挙げられる。医薬品添加物規格（２０１３年）によれば、ニカゾールＴＳ−６２０を水浴上で蒸発乾固した後、１０５℃で３時間乾燥するとき、蒸発残留物の量が５７〜６１％である。
【００３４】
膏体層におけるポリ（アクリル酸メチル／アクリル酸２−エチルヘキシル）エマルジョンの含有量は、膏体層の全質量を基準として５〜２５質量％であり、１０〜２０質量％であることが好ましく、１０〜１８質量％であることがより好ましく、６〜２２質量％であることがさらに好ましい。
【００３５】
膏体層における水の含有量は、膏体層の全質量を基準として２０〜６０質量％であることが好ましく、２５〜５０質量％であることがより好ましい。水含有量が２０〜６０質量％にすることにより、貼付中に水が揮発してもポリアクリル酸塩およびポリ（アクリル酸メチル／アクリル酸２−エチルヘキシル）エマルジョンによる付着力が十分に発揮することができ、皮膚への密着性がより高めることができる。
【００３６】
膏体層におけるポリ（アクリル酸メチル／アクリル酸２−エチルヘキシル）エマルジョンの質量が、前記ポリアクリル酸中和物の質量の２．５倍以上であることが好ましく、２．７倍以上であることがより好ましく、３倍以上であることが更に好ましい。また、膏体層におけるポリ（アクリル酸メチル／アクリル酸２−エチルヘキシル）エマルジョンの質量が、前記ポリアクリル酸中和物の質量の１０倍以下であることが好ましく、７倍以下であることがより好ましく、５倍以下であることが更に好ましい。
【００３７】
膏体層における水の質量が、前記ポリ（アクリル酸メチル／アクリル酸２−エチルヘキシル）エマルジョンの質量の１倍以上であることが好ましく、１．５倍以上であることがより好ましく、２倍以上であることが更に好ましい。また、膏体層における水の質量が、前記ポリ（アクリル酸メチル／アクリル酸２−エチルヘキシル）エマルジョンの質量の５０倍以下であることが好ましく、２０倍以下であることがより好ましく、７倍以下であることが更に好ましい。
【００３８】
膏体層における水の質量が、前記ポリアクリル酸中和物の質量の４倍以上であることが好ましく、５倍以上であることがより好ましく、６倍以上であることが更に好ましい。また、膏体層における水の質量が、前記ポリアクリル酸中和物の質量の２０倍以下であることが好ましく、１５倍以下であることがより好ましい。
【００３９】
膏体層は、ポリアクリル酸中和物、ポリ（アクリル酸メチル／アクリル酸２−エチルヘキシル）エマルジョン及び水を、ポリアクリル酸中和物：ポリ（アクリル酸メチル／アクリル酸２−エチルヘキシル）エマルジョン：水＝１：２．５〜７：７〜１６の質量比となるように混合して得られることが好ましい。この比率は、１：３〜５：７〜１２がより好ましい。このような比率にすることにより、付着力の維持という本発明の効果がより顕著となる。
【００４０】
上述した構成を有するパップ剤は、時間の経過によって水分が蒸発し、水含有量が２５質量％未満となった場合であっても、ポリ（アクリル酸メチル／アクリル酸２−エチルヘキシル）が付着力を発揮するため、パップ剤全体として十分な付着力を維持することができる。
【００４１】
膏体層は、上述の必須成分の他、薬剤を含んでいてもよい。このような薬剤としては、経皮吸収性を有するものであればよく、例えば、フェルビナク、フルルビプロフェン、ジクロフェナク、ジクロフェナクナトリウム、サリチル酸メチル、サリチル酸グリコール、インドメタシン、ケトプロフェン等の非ステロイド系抗炎症剤またはこれらのエステル、ジフェンヒドラミン等の抗ヒスタミン剤、アスピリン、アセトアミノフェン、イブプロフェン、ロキソプロフェンナトリウム等の鎮痛剤、リドカイン等の局所麻酔剤、塩化スキサメトニウム等の筋弛緩剤、クロトリマゾール等の抗真菌剤、クロニジン等の降圧剤、ニトログリセリン、硝酸イソソルビド等の血管拡張剤、ビタミンＡ、ビタミンＥ（トコフェロール）、トコフェロール酢酸エステル、ビタミンＫ、オクトチアシン、リボフラビン酪酸エステル等のビタミン類、プロスタグランジン類、スコポラミン、フェンタニール、ｌ−メントール、トウガラシエキス、ノニル酸ワニリルアミドなどが挙げられる。
【００４２】
また、膏体層は、エイジツエキス、オレンジエキス、オレンジ果汁、キイチゴエキス、キウイエキス、キューカンバーエキス、クチナシエキス、グレープフルーツエキス、サンザシエキス、サンショウエキス、セイヨウサンザシエキス、セイヨウネズエキス、タイソウエキス、デュークエキス、トマトエキス、ブドウエキス、ヘチマエキス、ライム果汁、リンゴエキス、リンゴ果汁、レモンエキス、レモン果汁等のフルーツ由来成分、水溶性プラセンタエキス、アラントイン、レシチン、アミノ酸類、コウジ酸、タンパク質、糖類、ホルモン類、胎盤抽出物、アロエおよびカンゾウ等の各種生薬からの抽出成分などが例示される。
【００４３】
膏体層に配合できるその他の成分としては、アシタバエキス、アボカドエキス、アマチャエキス、アルテアエキス、アルニカエキス、イチョウエキス、ウイキョウエキス、ウコンエキス、ウーロン茶エキス、オウゴンエキス、オウバクエキス、オオムギエキス、オランダカラシエキス、海藻エキス、加水分解エラスチン、加水分解コムギ末、加水分解シルク、カモミラエキス、カワラヨモギエキス、カンゾウエキス、カルカデエキス、グアノシン、クマザサエキス、クルミエキス、クレマティスエキス、酵母エキス、ゴボウエキス、コンフリーエキス、コケモモエキス、サイコエキス、臍帯抽出液、サルビアエキス、サボンソウエキス、ササエキス、サンザシエキス、シイタケエキス、ジオウエキス、シコンエキス、シナノキエキス、シモツケソウエキス、ショウブ根エキス、シラカバエキス、スギナエキス、スイカズラエキス、セイヨウキズタエキス、セイヨウサンザシエキス、セイヨウニワトコエキス、セイヨウノコギリソウエキス、セイヨウハッカエキス、ゼニアオイエキス、センブリエキス、タイソウエキス、タイムエキス、チョウジエキス、チガヤエキス、チンピエキス、トウヒエキス、ドクダミエキス、納豆エキス、ニンジンエキス、ノバラエキス、ハイビスカスエキス、バクモンドウエキス、パセリエキス、蜂蜜、パリエタリアエキス、ヒキオコシエキス、ビサボロール、フキタンポポエキス、フキノトウエキス、ブクリョウエキス、ブッチャーブルームエキス、プロポリス、ペパーミントエキス、ボダイジュエキス、ホップエキス、マツエキス、マロニエエキス、ミズバショウエキス、ムクロジエキス、モモ葉エキス、ヤグルマギクエキス、ユーカリエキス、ユズエキス、ヨモギエキス、ラベンダーエキス、レタスエキス、レンゲソウエキス、ローズエキス、ローズマリーエキス、ローマカミツレエキス、ローヤルゼリーエキス等が例示される。
【００４４】
膏体層には、ポリアクリル酸をさらに配合してもよい。ポリアクリル酸の含有量は、膏体層の質量を基準として、１〜５質量％であることが好ましい。ポリアクリル酸の含有量が１質量％以上であると、膏体層の成型性及び保型性が向上する。ポリアクリル酸の含有量が５質量％以下であると、膏体層の硬度が高くなりにくく、皮膚への密着性が高くなる。
【００４５】
膏体層のｐＨは４〜８であることが好ましく、４．５〜６であることがより好ましい。ｐＨを４以上にすることで、皮膚への刺激性が少なくなり、ｐＨを８以下にすることにより、パップ剤の成型性及び保型性を向上させることができる。特に、支持体が織布、特に編布の場合には、膏体層を形成する際に染み出しを生じることがあるが、ｐＨが５〜６．５である場合には染み出しが抑制される傾向にある。なお、ｐＨは、例えば、日本薬局方  一般試験法のｐＨ測定法に準じ、ガラス複合電極を用い、試料を精製水で２０倍に希釈して測定することができる。
【００４６】
膏体層には、さらにその他の成分として水溶性ポリマー、溶解補助剤、保湿剤、清涼化剤、安定化剤、無機粉体、着色料、着香料、ｐＨ調整剤等を添加してもよい。
【００４７】
水溶性ポリマーとしては、パップ剤中の水分を保持できるものであれば、特に制限はなく、当業者に一般的に知られたものを用いることができる。水溶性ポリマーとしては、例えば、ゼラチン、ポリビニルアルコール、ポリビニルピロリドン、アルギン酸ナトリウム、ヒドロキシプロピルセルロース、カルボキシメチルセルロースナトリウム（カルメロースナトリウム）、メチルセルロース、カラギーナンが挙げられ、１種を単独で用いてもよく、２種以上を組み合わせて用いてもよい。水溶性ポリマーとしては、カルメロースナトリウム、ゼラチン又はポリビニルアルコールが好ましい。
【００４８】
水溶性ポリマーの含有量は、膏体層の質量を基準として、３〜１０質量％であることが好ましい。
【００４９】
溶解補助剤としては、薬物を溶解できるものであれば、特に制限はなく、例えば、クロタミトン；Ｎ−メチルピロリドン；ポリエチレングリコール（ＰＥＧ）、ポリブチレングリコール等のポリアルキレングリコール；ミリスチン酸イソプロピル、アジピン酸ジエチル等の脂肪酸エステル；モノステアリン酸ポリエチレングリコール等のオキシアルキレン脂肪酸エステル；ポリオキシアルキレンソルビタン脂肪酸エステル等の脂肪酸エステル；ポリオキシエチレン硬化ヒマシ油；ポリソルベート８０などの界面活性剤を挙げることができる。これらの溶解補助剤は、１種を単独で用いてもよく、２種以上を組み合わせて用いてもよい。
【００５０】
溶解補助剤の含有量は、膏体層の質量を基準として、０．１〜１０質量％であることが好ましい。
【００５１】
保湿剤としては、時間の経過に伴う膏体層からの水分の蒸発を抑制できるものであれば、特に制限はない。保湿剤としては、例えば、濃グリセリン、ソルビトール、エチレングリコール、プロピレングリコール、ポリエチレングリコール、流動パラフィン、１，３−プロパンジオール、１，４−ブタンジオール等の多価アルコールが挙げられる。これらの保湿剤は、１種を単独で用いてもよく、２種以上を組も合わせて用いてもよい。保湿剤としては、濃グリセリンが好ましい。
【００５２】
保湿剤の含有量は、膏体層の質量を基準として、２０〜４０質量％であることが好ましい。
【００５３】
清涼化剤としては、例えば、チモール、ｌ−メントール、ｄｌ−メントール、ｌ−イソプレゴール、ハッカ油等を挙げることができ、ｌ−メントールを用いることが好ましい。
【００５４】
清涼化剤の含有量は、膏体層の質量を基準として、０．５〜３質量％であることが好ましい。
【００５５】
安定化剤としては、例えば、オキシベンゾン、ジブチルヒドロキシトルエン（ＢＨＴ）、エデト酸ナトリウム、ＵＶ吸収剤（例えば、ジベンゾイルメタン誘導体）等が挙げられる。
【００５６】
パップ剤は、剥離ライナーを備えていてもよい。剥離ライナーは、膏体層に対して、支持体と反対側の面に積層されている。剥離ライナーを備えていると、保管時において、膏体層の水含有量が低下するのを抑制でき、膏体層へのゴミ等の付着を低減することができる傾向がある。
【００５７】
剥離ライナーの素材としては、特に限定されず、当業者に一般的に知られているライナーを用いることができる。支持体として織布、不織布、編布又は樹脂フィルムを使用する場合、その素材としては、例えば、ポリエチレン、ポリプロピレン、ポリブチレン、ポリエチレンテレフタレート、レーヨン、ポリウレタンが挙げられ、１種を単独で用いてもよく、２種以上を組み合わせて用いてもよい。剥離ライナーの素材としては、ポリプロピレンフィルムが好ましい。
【００５８】
パップ剤は、パウチの内部で保管されていてもよい。パウチの内部に保管されることで、膏体層の水含有量の低下を抑制することでき、膏体層へのゴミ等の付着を低減することができる。
【００５９】
パップ剤の膏体層の質量は、２１４〜１０００ｇ／ｍ２であってもよく、４００〜１０００ｇ／ｍ２であってもよく、４００〜６５０ｇ／ｍ２であってもよい。好ましくは、４００〜６５０ｇ／ｍ２とすることにより、フィット感良く、より長期間の付着性を向上することができる。膏体層の質量が上記範囲であれば、パップ剤全体の厚みを小さくすることができ、皮膚に追従しやすく、さらに、貼付した際に周縁部との段差が小さくなるため、剥離しにくい傾向にある。
【００６０】
特に、上記のように、ポリアクリル酸中和物：ポリ（アクリル酸メチル／アクリル酸２−エチルヘキシル）エマルジョン：水＝１：２．５〜７：７〜１６の質量比となるように混合したパップ剤の場合、更にはポリアクリル酸中和物、ポリ（アクリル酸メチル／アクリル酸２−エチルヘキシル）エマルジョン及び水は、ポリアクリル酸中和物：ポリ（アクリル酸メチル／アクリル酸２−エチルヘキシル）エマルジョン：水＝１：２．５〜７：５〜１６の質量比となるように混合したパップ剤の場合には、膏体質量が４００ｇ／ｍ２未満の場合には、膏体中の水分が揮発しやすくなり、付着力が低下する傾向があるため、膏体質量は４００ｇ／ｍ２以上とすることが好ましい。
【００６１】
パップ剤は、ポリアクリル酸中和物と、該中和物より質量基準で２．５倍以上のポリ（アクリル酸メチル／アクリル酸２−エチルヘキシル）エマルジョンと、水とを混合し、必要により上述したような他の成分を添加して水含有膏体を得、この水含有膏体を剥離ライナー上に均一に展延し、その上に支持体を積層して、剥離ライナーを剥離することにより膏体層を支持体上に形成させて得ることができる。
【００６２】
上述したパップ剤は、貼付してから長時間経過した後でも、十分な付着力を維持することができるが、付着力は、例えば、後述する付着性スコア又はピール強度等で測定することができる。ここで、付着性スコアは７５以上であることが好ましい。
【実施例】
【００６３】
以下に、本発明のパップ剤を実施例及び試験例を用いて、詳細に説明するが、本発明は実施例によって制限されるものではない。また、表１〜１２に記載の含有量は特に記載のない限り、質量％を表すものとする。なお、実施例及び比較例におけるパップ剤の調製方法及び付着力の測定方法は以下のとおりである。【００６４】
（パップ剤の調製方法）
必要な成分を一定時間、撹拌し混合して膏体を得る。得られた膏体を、パップ剤１枚（１４０ｍｍ×１００ｍｍ）当たりの膏体質量が５ｇとなるように、剥離ライナー上に均一に展延し、その後、直ちに不織布をさらに積層させて、パップ剤を調製する。【００６５】
［比較例１］
従来のパップ剤における付着力の経時変化
（１）試験試料
表１に記載の成分を一定時間、撹拌し混合して膏体を得た。得られた膏体を、パップ剤１枚（１４０ｍｍ×１００ｍｍ）当たりの膏体質量が５ｇとなるように、剥離ライナー上に均一に展延した。展延後、直ちに不織布をさらに積層させて、パップ剤（比較例１）を調製した。
【表１】
0005921779.tif 000002
（２）試験方法
得られたパップ剤を１０人の適用者の膝に貼付し、０（貼付直後）、２、４、８、１２時間後におけるパップ剤の付着状態を、以下の評価基準にしたがって付着性スコアとして評価し、平均値として算出した。
評価基準
１００：製剤の剥離無し
８０：製剤の端部が剥離している
６０：製剤の皮膚への付着面の１／４の面積が剥離している
４０：製剤の皮膚への付着面の１／３の面積が剥離している
２０：製剤の皮膚への付着面の１／２の面積が剥離している
０：製剤が脱落した
（３）試験結果
図１に示すように、時間の経過にしたがい、比較例１の付着力は低下した。比較例１の付着性スコアは貼付直後に１００であり、貼付してから１２時間後、付着性スコアは約５０％低下した。【００６６】
［実施例１］
ポリアクリル酸完全中和物とアクリル酸メチル・アクリル酸２−エチルヘキシル共重合体エマルジョンを配合したパップ剤における付着力の経時変化
（１）試験試料
ポリアクリル酸部分中和物に代えて、ポリアクリル酸完全中和物（商品名：ビスコメートＦ４８０ＳＳ，昭和電工株式会社製）を使用し、アクリル酸メチル・アクリル酸２−エチルヘキシル共重合樹脂エマルジョン（商品名：ニカゾールＴＳ−６２０、日本カーバイド工業株式会社製）を１６．７質量％配合し、濃グリセリンを３０質量％、精製水を３７．８質量％にしたこと以外は比較例１と同様にして、パップ剤（実施例１）を調製した。
（２）試験方法
［比較例１］と同様の方法により試験を行った。
（３）試験結果
図２に示すように、比較例２の付着性スコアは貼付直後に９０であり、貼付してから１２時間後、付着性スコアは約１０％低下した。【００６７】
［実施例２］
ポリアクリル酸部分中和物とアクリル酸メチル・アクリル酸２−エチルヘキシル共重合体エマルジョンを配合したパップ剤における付着力の経時変化
（１）試験試料
アクリル酸メチル・アクリル酸２−エチルヘキシル共重合体（商品名：ニカゾールＴＳ−６２０、日本カーバイド工業株式会社製）を１６．７質量％配合し、濃グリセリンを３０質量％、精製水を３７．８質量％にしたこと以外は比較例１と同様にして、パップ剤（実施例２）を得た。
（２）試験方法
［比較例１］と同様の方法により試験を行った。
（３）試験結果
図３に示すように、実施例１の付着性スコアは貼付直後に１００であり、貼付してから１２時間後、付着性スコアは約９％低下した。実施例１の付着性スコアは、貼付してから４時間後から１２時間後の間で、低下しなかった。【００６８】
［実施例１及び２、比較例１］
膏体層の水含有量に対する、パップ剤の付着力の変化を以下のとおり測定した。
（１）試験試料
実施例１及び２、比較例１を用いて試験を行った。
（２）試験方法
［実施例１］と同様の方法により試験を行い、同時に製剤中の水含有量を測定した。
（３）試験結果
図４に示すように、比較例１は、膏体層の水含有量の減少に伴って付着力が低下していくが、実施例１及び実施例２は、膏体層の水含有量の減少にかかわらず、付着力の大幅な低下は見られなかった。このことから、膏体層にポリ（アクリル酸メチル／アクリル酸２−エチルヘキシル）エマルジョンを配合すると、水含有量が少ないときには、ポリ（アクリル酸メチル／アクリル酸２−エチルヘキシル）エマルジョンの粘着力が寄与していることが明らかとなった。【００６９】
［比較例２、３及び４］
パップ剤におけるポリアクリル酸部分中和物、ポリ（アクリル酸メチル／アクリル酸２−エチルヘキシル）エマルジョン及び水分の濃度変化に対する付着力の変化、を以下のとおり測定した。
（１）試験試料
以下の表２に記載の成分を一定時間、撹拌し混合して膏体を得た。得られた膏体を、パップ剤１枚（１４０ｍｍ×１００ｍｍ）当たりの膏体質量が５ｇとなるように、剥離ライナー上に均一に展延した。展延後、直ちに不織布をさらに積層させて、パップ剤（比較例２〜４）を調製した。
【表２】
0005921779.tif 000003
（２）試験方法
パップ剤（比較例２〜４）を１２時間貼付した結果を観察した。また、各パップ剤（比較例２〜４）における、貼付してから所定の時間経過後に該パップ剤の水含有量を測定し、各時点でのパップ剤のポリアクリル酸部分中和物及びニカゾールＴＳ−６２０の濃度を算出した。なお、表３〜５中において「付着性」とは、付着性スコアが７５以上であれば○、７５未満であれば×とした。
（３）試験結果
パップ剤（比較例２〜４）の結果をそれぞれ表３〜５に示した。表３及び４の結果より、膏体層の水分がポリアクリル酸部分中和物の質量を基準にして４倍以上であると、パップ剤の付着性スコアを７０以上に維持した。
【表３】
0005921779.tif 000004
【表４】
0005921779.tif 000005
【表５】
0005921779.tif 000006
【００７０】
［実施例３及び４、比較例５］
ポリアクリル酸部分中和物とアクリル酸メチル・アクリル酸２−エチルヘキシル共重合体エマルジョンの配合比と８時間後のピール強度の関係
（１）試験試料
以下の表６に記載の成分を一定時間、撹拌し混合して膏体を得た。得られた膏体を、パップ剤１枚（１４０ｍｍ×１００ｍｍ）当たりの膏体質量が５ｇとなるように、剥離ライナー上に均一に展延した。展延後、直ちに不織布をさらに積層させて、パップ剤（比較例５、実施例３及び４）を調製した。
【表６】
0005921779.tif 000007
（２）試験方法
貼付剤を２ｃｍ×７．５ｃｍの矩形に切り抜き、剥離ライナーを除去し、ポリエチレン製の板に貼付し、温度２５℃、湿度６０％の条件下で８時間静置した。その後、３０ｃｍ／分の速度で貼付剤を剥離し、貼付剤の剥離開始端が２０、４０、６０、８０及び１００ｍｍ移動した時点における荷重（Ｎ）を測定した。当該測定を３回繰り返し、得られた荷重の平均値をそれぞれ算出し、８時間後のピール試験値とした。
（３）試験結果
図５に示すように、実施例３及び４は、比較例５に対して２倍以上の強い付着力を示した。なお、パップ剤全体の質量を基準にしてポリアクリル酸部分中和物の含有量が５％のパップ剤においても、同様に、ニカゾールＴＳ−６２０の質量をポリアクリル酸部分中和物の質量の２．５倍以上とすることで、高い付着力を示した。【００７１】
［実施例５及び比較例６］
（１）試験試料
表７に記載の成分を混合し、パップ剤用膏体を作製した。得られた膏体を、１枚（１４ｃｍ×１０ｃｍ）あたり７ｇとなるように、プラスチックフィルム（剥離ライナー）上に展延し、さらに不織布（支持体）を積層した後、適宜裁断して比較例６および実施例５のパップ剤を調製した。
【表７】
0005921779.tif 000008
【００７２】
（２）試験１の方法
得られたパップ剤を、被験者１５名の肘部に貼付し、パップ剤の付着状態を以下の評価基準にしたがい、付着性スコアを評価した。
評価基準
１００：製剤の剥離無し
８０：製剤の端部が剥離している
６０：製剤の皮膚への付着面の１／４の面積が剥離している
４０：製剤の皮膚への付着面の１／３の面積が剥離している
２０：製剤の皮膚への付着面の１／２の面積が剥離している
０：製剤が脱落した【００７３】
（３）試験１の結果
ヒト皮膚付着性試験の評価結果を表８及び図６に示す。比較例６のパップ剤の付着性スコアは、貼付してから１２時間後には７０を下回り、１８時間後には５０を下回った。一方、実施例５のパップ剤の付着性スコアは、貼付してから２４時間後であっても、約７０であった。
【表８】
0005921779.tif 000009
【００７４】
（４）試験２の方法
比較例６及び実施例５のパップ剤を、室温（温度：２５℃、相対湿度：６０％）にて、実験テーブルに膏体層が接するように静置し、時間経過に伴うパップ剤の質量変化を調べた。【００７５】
（５）試験２の結果
比較例６及び実施例５のパップ剤全体の質量を測定した結果を表９に示す。どちらもほぼ同等の速度で、質量が減少していた。
【表９】
0005921779.tif 000010
次に、比較例６及び実施例５のパップ剤の各成分の質量の経時変化を、それぞれ表１０及び表１１に示す。貼付してから４時間後の実施例５のパップ剤の結果から、精製水の質量が、ポリアクリル酸部分中和物の質量に対して約７．５倍であり、その後２０時間、付着性が持続することが理解できる。また、貼付してから１８時間後の実施例５のパップ剤の結果から、精製水の質量が、ポリアクリル酸部分中和物の質量に対して約２倍であり、その後６時間、付着性が持続することが理解できる。一方、比較例６のパップ剤の結果によれば、ポリアクリル酸部分中和物とニカゾールＴＳ−６２０の含有比が１：２である場合、水分含量の低下に伴い、付着性の低下が見られた。
【表１０】
0005921779.tif 000011
【表１１】
0005921779.tif 000012
【００７６】
［実施例６〜１３］
表１２に記載の成分を混合し、パップ剤用膏体を作製した。ポリエチレンテレフタレートからなる編布に５００ｇ／ｍ２となるように展延し、パップ剤（実施例６〜１３）を得た。かかるパップ剤は、８時間貼付後も非常に良好な付着性を示した。
【表１２】
0005921779.tif 000013
【００７７】
また、実施例６、１０及び１３について、膏体の貼付面積１４０ｃｍ２あたり、３ｇ（２１４ｇ／ｍ２）、５ｇ（３５７ｇ／ｍ２）、６ｇ（４２９ｇ／ｍ２）、７ｇ（５００ｇ／ｍ２）又は１４ｇ（１０００ｇ／ｍ２）となる膏体層を備えるパップ剤をそれぞれ調製した。【００７８】
実施例１〜１３のパップ剤のｐＨは、５であり、膏体層から支持体への水分の染み出しは見られなかった。また、同様に、ｐＨが６．５となるように製造した場合においても、染み出しは見られなかった。【００７９】
さらに、実施例１〜１３と同じ組成の膏体層を有し、支持体として目付が１００ｇ／ｍ２である織布、不織布または発泡シートを使用したパップ剤をそれぞれ調製した。
【図１】
0005921779.tif 000014
【図２】
0005921779.tif 000015
【図３】
0005921779.tif 000016
【図４】
0005921779.tif 000017
【図５】
0005921779.tif 000018
【図６】
0005921779.tif 000019